(57)【要約】新規なリン化合物を提供する。以下の一般式（Ｉ）2018124205.tif 000052（Ｉ）（式中、Ｒ１およびＲ２は、それぞれ独立して、置換もしくは非置換のアリール基であり、Ｒ３およびＲ４は、それぞれ独立して、水素、または置換もしくは非置換のアルキル基であり、ｎは、１以上の整数であり、ここで、ｎが２以上である場合、各Ｒ３は、それぞれ同じであっても異なっていても良く、各Ｒ４は、それぞれ同じであっても異なっていても良く、Ｒ５は、水素、または置換もしくは非置換のアルキル基である）で示される化合物またはその塩。
2018124205.tif 000002
【特許請求の範囲】
【請求項１】
以下の一般式（Ｉ）
【化１】
2018124205.tif 000050
（Ｉ）
（式中、
Ｒ１およびＲ２は、それぞれ独立して、置換もしくは非置換のアリール基であり、
Ｒ３およびＲ４は、それぞれ独立して、水素、または置換もしくは非置換のアルキル基であり、
ｎは、１または２であり、
ここで、ｎが２である場合、各Ｒ３は、それぞれ同じであっても異なっていても良く、各Ｒ４は、それぞれ同じであっても異なっていても良く、
Ｒ５は、水素、または置換もしくは非置換のアルキル基である）
で示される化合物またはその塩。
【請求項２】
Ｒ５が、水素またはメチル基である、請求項１に記載の化合物またはその塩。
【請求項３】
Ｒ３およびＲ４は、それぞれ独立して、水素またはＣ１〜Ｃ４アルキル基である、請求項１または２に記載の化合物またはその塩。
【請求項４】
前記Ｒ１およびＲ２における前記アリール基上の置換基が、ハロゲン、アルキル、−Ｏアルキル、−ＯＨ、−ＮＯ２、−ＮＨ２、−Ｃ（＝Ｏ）Ｈ、−Ｃ（＝Ｏ）アルキル、および−Ｃ（＝Ｏ）Ｏアルキルからなる群から選択される、請求項１〜３のいずれか一項に記載の化合物またはその塩。
【請求項５】
前記Ｒ１およびＲ２における前記アリール基上の置換基が、ハロゲン、−Ｃ１〜Ｃ４アルキル、−ＯＣ１〜Ｃ４アルキル、−ＯＨ、−ＮＯ２、−ＮＨ２、−Ｃ（＝Ｏ）Ｈ、−Ｃ（＝Ｏ）Ｃ１〜Ｃ４アルキル、および−Ｃ（＝Ｏ）ＯＣ１〜Ｃ４アルキルからなる群から選択される、請求項１〜４のいずれか一項に記載の化合物またはその塩。
【請求項６】
Ｒ１およびＲ２がともにフェニル基である、請求項１〜３のいずれか一項に記載の化合物またはその塩。
【請求項７】
以下の一般式（ＩＩ）
【化２】
2018124205.tif 000051
（ＩＩ）
（式中、
Ｒ１およびＲ２は、それぞれ独立して、置換もしくは非置換のアリール基であり、
Ｒ３およびＲ４は、それぞれ独立して、水素、または置換もしくは非置換のアルキル基であり、
ｎは、１または２であり、
ここで、ｎが２である場合、各Ｒ３は、それぞれ同じであっても異なっていても良く、各Ｒ４は、それぞれ同じであっても異なっていても良く、
Ｒ５は、水素、または置換もしくは非置換のアルキル基である）を構成成分として含むホモポリマーまたはコポリマー。
【請求項８】
Ｒ５が、水素またはメチル基である、請求項７に記載のホモポリマーまたはコポリマー。
【請求項９】
Ｒ３およびＲ４は、それぞれ独立して、水素またはＣ１〜Ｃ４アルキル基である、請求項７または８に記載のホモポリマーまたはコポリマー。
【請求項１０】
前記Ｒ１およびＲ２における前記アリール基上の置換基が、ハロゲン、アルキル、−Ｏアルキル、−ＯＨ、−ＮＯ２、−ＮＨ２、−Ｃ（＝Ｏ）Ｈ、−Ｃ（＝Ｏ）アルキル、および−Ｃ（＝Ｏ）Ｏアルキルからなる群から選択される、請求項７〜９のいずれか一項に記載のホモポリマーまたはコポリマー。
【請求項１１】
前記Ｒ１およびＲ２における前記アリール基上の置換基が、ハロゲン、−Ｃ１〜Ｃ４アルキル、−ＯＣ１〜Ｃ４アルキル、−ＯＨ、−ＮＯ２、−ＮＨ２、−Ｃ（＝Ｏ）Ｈ、−Ｃ（＝Ｏ）Ｃ１〜Ｃ４アルキル、および−Ｃ（＝Ｏ）ＯＣ１〜Ｃ４アルキルからなる群から選択される、請求項７〜１０のいずれか一項に記載のホモポリマーまたはコポリマー。
【請求項１２】
Ｒ１およびＲ２がともにフェニル基である、請求項７〜９のいずれか一項に記載のホモポリマーまたはコポリマー。
【請求項１３】
（メタ）アクリル酸、（メタ）アクリル酸エステル、（メタ）アクリル酸ハロゲン化物、（メタ）アクリル酸塩、スチレンまたはアクリロニトリルとのコポリマーである、請求項７〜１２のいずれか一項に記載のコポリマー。
【請求項１４】
前記化合物または塩が固体である、請求項１〜６のいずれか一項に記載の化合物または塩。
【請求項１５】
前記化合物または塩が粉末である、請求項１〜６のいずれか一項に記載の化合物または塩。
【請求項１６】
請求項１〜６および１４〜１５のいずれか一項に記載の化合物または塩を含む、添加剤。
【請求項１７】
請求項１〜６および１４〜１５のいずれか一項に記載の化合物または塩を含む、曇り止め剤。
【請求項１８】
請求項１〜６および１４〜１５のいずれか一項に記載の化合物または塩を含む、難燃剤。
【請求項１９】
請求項１〜６および１４〜１５のいずれか一項に記載の化合物または塩を含む、電気／電子関係用部品、ＯＡ関連用部品、自動車用部品、電車用部品、航空機用部品または繊維。
【請求項２０】
請求項１〜６および１４〜１５のいずれか一項に記載の化合物または塩を含む、シート、フィルム、またはアクリルガラス。
【請求項２１】
請求項１〜６および１４〜１５のいずれか一項に記載の化合物または塩を含む、重合添加剤。
【請求項２２】
請求項１〜６および１４〜１５のいずれか一項に記載の化合物またはその塩を含む、表面改質剤。
【請求項２３】
請求項１〜６および１４〜１５のいずれか一項に記載の化合物または塩を含む、リン付与剤。
【請求項２４】
請求項７〜１３のいずれか一項に記載のホモポリマーまたはコポリマーを含む、添加剤。
【請求項２５】
請求項７〜１３のいずれか一項に記載のホモポリマーまたはコポリマーを含む、曇り止め剤。
【請求項２６】
請求項７〜１３のいずれか一項に記載のホモポリマーまたはコポリマーを含む、難燃剤。
【請求項２７】
請求項７〜１３のいずれか一項に記載のホモポリマーまたはコポリマーを含む、電気／電子関係用部品、ＯＡ関連用部品、自動車用部品、電車用部品、航空機用部品または繊維。
【請求項２８】
請求項７〜１３のいずれか一項に記載のホモポリマーまたはコポリマーを含む、シート、フィルム、またはアクリルガラス。
【請求項２９】
請求項７〜１３のいずれか一項に記載のホモポリマーまたはコポリマーを含む、重合添加剤。
【請求項３０】
請求項７〜１３のいずれか一項に記載のホモポリマーまたはコポリマーを含む、表面改質剤。
【請求項３１】
請求項７〜１３のいずれか一項に記載のホモポリマーまたはコポリマーを含む、リン付与剤。
【発明の詳細な説明】
【技術分野】
【０００１】
本発明は、リン含有（メタ）アクリル酸エステル誘導体に関する。
【背景技術】
【０００２】
リン化合物は、その性質に起因して様々な用途において使用されている。アクリル酸またはメタクリル酸とリンを含む化合物は、種々の材料を合成するための原料として有用である。新規なリンを含む化合物を提供することは有意義である。【０００３】
特許文献１および特許文献２は、以下の一般式Ａを有するホスフィンオキシド−（メタ）アクリル酸エステル化合物を開示する：【０００４】
【化３】
2018124205.tif 000003
【０００５】
（ここで、ＲはＨまたはＣＨ3である）。
【先行技術文献】
【特許文献】
【０００６】
【特許文献１】特開平７−４８３９４号公報
【特許文献２】特開２０１０−１９１２１５号公報
【発明の概要】
【課題を解決するための手段】
【０００７】
本発明者らは、鋭意検討をした結果、有用性が高いと考えられるジアリールホスフィンオキシドを含む（メタ）アクリル酸エステル誘導体の新規化合物を合成した。【０００８】
本発明は、特に従来困難と考えられていたジアリールホスフィンオキシドを含む（メタ）アクリル酸エステル誘導体の合成方法を与える。【０００９】
本発明は、また、以下の項目を提供する。
（項目１）
以下の一般式（Ｉ）【００１０】
【化１】
2018124205.tif 000004
【００１１】
（Ｉ）
（式中、
Ｒ１およびＲ２は、それぞれ独立して、置換もしくは非置換のアリール基であり、
Ｒ３およびＲ４は、それぞれ独立して、水素、または置換もしくは非置換のアルキル基であり、
ｎは、１または２であり、
ここで、ｎが２である場合、各Ｒ３は、それぞれ同じであっても異なっていても良く、各Ｒ４は、それぞれ同じであっても異なっていても良く、
Ｒ５は、水素、または置換もしくは非置換のアルキル基である）
で示される化合物またはその塩。
（項目２）
Ｒ５が、水素またはメチル基である、項目１に記載の化合物またはその塩。
（項目３）
Ｒ３およびＲ４は、それぞれ独立して、水素またはＣ１〜Ｃ４アルキル基である、項目１または２に記載の化合物またはその塩。
（項目４）
前記Ｒ１およびＲ２における前記アリール基上の置換基が、ハロゲン、アルキル、−Ｏアルキル、−ＯＨ、−ＮＯ２、−ＮＨ２、−Ｃ（＝Ｏ）Ｈ、−Ｃ（＝Ｏ）アルキル、および−Ｃ（＝Ｏ）Ｏアルキルからなる群から選択される、項目１〜３のいずれか一項に記載の化合物またはその塩。
（項目５）
前記Ｒ１およびＲ２における前記アリール基上の置換基が、ハロゲン、−Ｃ１〜Ｃ４アルキル、−ＯＣ１〜Ｃ４アルキル、−ＯＨ、−ＮＯ２、−ＮＨ２、−Ｃ（＝Ｏ）Ｈ、−Ｃ（＝Ｏ）Ｃ１〜Ｃ４アルキル、および−Ｃ（＝Ｏ）ＯＣ１〜Ｃ４アルキルからなる群から選択される、項目１〜４のいずれか一項に記載の化合物またはその塩。
（項目６）
Ｒ１およびＲ２がともにフェニル基である、項目１〜３のいずれか一項に記載の化合物またはその塩。
（項目７）
以下の一般式（ＩＩ）【００１２】
【化２】
2018124205.tif 000005
【００１３】
（ＩＩ）
（式中、
Ｒ１およびＲ２は、それぞれ独立して、置換もしくは非置換のアリール基であり、
Ｒ３およびＲ４は、それぞれ独立して、水素、または置換もしくは非置換のアルキル基であり、
ｎは、１または２であり、
ここで、ｎが２である場合、各Ｒ３は、それぞれ同じであっても異なっていても良く、各Ｒ４は、それぞれ同じであっても異なっていても良く、
Ｒ５は、水素、または置換もしくは非置換のアルキル基である）を構成成分として含むホモポリマーまたはコポリマー。
（項目８）
Ｒ５が、水素またはメチル基である、項目７に記載のホモポリマーまたはコポリマー。
（項目９）
Ｒ３およびＲ４は、それぞれ独立して、水素またはＣ１〜Ｃ４アルキル基である、項目７または８に記載のホモポリマーまたはコポリマー。
（項目１０）
前記Ｒ１およびＲ２における前記アリール基上の置換基が、ハロゲン、アルキル、−Ｏアルキル、−ＯＨ、−ＮＯ２、−ＮＨ２、−Ｃ（＝Ｏ）Ｈ、−Ｃ（＝Ｏ）アルキル、および−Ｃ（＝Ｏ）Ｏアルキルからなる群から選択される、項目７〜９のいずれか一項に記載のホモポリマーまたはコポリマー。
（項目１１）
前記Ｒ１およびＲ２における前記アリール基上の置換基が、ハロゲン、−Ｃ１〜Ｃ４アルキル、−ＯＣ１〜Ｃ４アルキル、−ＯＨ、−ＮＯ２、−ＮＨ２、−Ｃ（＝Ｏ）Ｈ、−Ｃ（＝Ｏ）Ｃ１〜Ｃ４アルキル、および−Ｃ（＝Ｏ）ＯＣ１〜Ｃ４アルキルからなる群から選択される、項目７〜１０のいずれか一項に記載のホモポリマーまたはコポリマー。
（項目１２）
Ｒ１およびＲ２がともにフェニル基である、項目７〜９のいずれか一項に記載のホモポリマーまたはコポリマー。
（項目１３）
（メタ）アクリル酸、（メタ）アクリル酸エステル、（メタ）アクリル酸ハロゲン化物、（メタ）アクリル酸塩、スチレンまたはアクリロニトリルとのコポリマーである、項目７〜１２のいずれか一項に記載のコポリマー。
（項目１４）
前記化合物または塩が固体である、項目１〜６のいずれか一項に記載の化合物または塩。
（項目１５）
前記化合物または塩が粉末である、項目１〜６のいずれか一項に記載の化合物または塩。
（項目１６）
項目１〜６および１４〜１５のいずれか一項に記載の化合物または塩を含む、添加剤。
（項目１７）
項目１〜６および１４〜１５のいずれか一項に記載の化合物または塩を含む、曇り止め剤。
（項目１８）
項目１〜６および１４〜１５のいずれか一項に記載の化合物または塩を含む、難燃剤。
（項目１９）
項目１〜６および１４〜１５のいずれか一項に記載の化合物または塩を含む、電気／電子関係用部品、ＯＡ関連用部品、自動車用部品、電車用部品、航空機用部品または繊維。
（項目２０）
項目１〜６および１４〜１５のいずれか一項に記載の化合物または塩を含む、シート、フィルム、またはアクリルガラス。
（項目２１）
項目１〜６および１４〜１５のいずれか一項に記載の化合物または塩を含む、重合添加剤。
（項目２２）
項目１〜６および１４〜１５のいずれか一項に記載の化合物またはその塩を含む、表面改質剤。
（項目２３）
項目１〜６および１４〜１５のいずれか一項に記載の化合物または塩を含む、リン付与剤。
（項目２４）
項目７〜１３のいずれか一項に記載のホモポリマーまたはコポリマーを含む、添加剤。
（項目２５）
項目７〜１３のいずれか一項に記載のホモポリマーまたはコポリマーを含む、曇り止め剤。
（項目２６）
項目７〜１３のいずれか一項に記載のホモポリマーまたはコポリマーを含む、難燃剤。
（項目２７）
項目７〜１３のいずれか一項に記載のホモポリマーまたはコポリマーを含む、電気／電子関係用部品、ＯＡ関連用部品、自動車用部品、電車用部品、航空機用部品または繊維。
（項目２８）
項目７〜１３のいずれか一項に記載のホモポリマーまたはコポリマーを含む、シート、フィルム、またはアクリルガラス。
（項目２９）
項目７〜１３のいずれか一項に記載のホモポリマーまたはコポリマーを含む、重合添加剤。
（項目３０）
項目７〜１３のいずれか一項に記載のホモポリマーまたはコポリマーを含む、表面改質剤。
（項目３１）
項目７〜１３のいずれか一項に記載のホモポリマーまたはコポリマーを含む、リン付与剤。
（項目３２）
以下の一般式（ＩＩＩ）【００１４】
【化４】
2018124205.tif 000006
【００１５】
（ＩＩＩ）
（ここで、Ｒ１およびＲ２は、それぞれ独立して、置換もしくは非置換のアリール基であり、Ｒ３およびＲ４は、それぞれ独立して、水素、または置換もしくは非置換のアルキル基である）を製造する方法であって、ジアリールホスフィンオキシド：【００１６】
【化５】
2018124205.tif 000007
【００１７】
（ここで、Ｒ１およびＲ２は、上記のとおりである）と、ケトンまたはアルデヒド：【００１８】
【化６】
2018124205.tif 000008
【００１９】
（ここで、Ｒ３およびＲ４は、上記のとおりである）とを反応させる工程を包含する、方法。
（項目３３）
以下の一般式（ＩＶ）【００２０】
【化７】
2018124205.tif 000009
【００２１】
（ＩＶ）
（ここで、Ｒ１およびＲ２は、それぞれ独立して、置換もしくは非置換のアリール基であり、Ｒ３およびＲ４は、それぞれ独立して、水素、または置換もしくは非置換のアルキル基であり、Ｒ５は、水素、または置換もしくは非置換のアルキル基である）を製造する方法であって、以下の一般式（ＩＩＩ）【００２２】
【化８】
2018124205.tif 000010
【００２３】
（ＩＩＩ）
（ここで、Ｒ１、Ｒ２、Ｒ３およびＲ４は、上記のとおりである）と、（メタ）アクリル酸クロリドまたは（メタ）アクリル酸【００２４】
【化９】
2018124205.tif 000011
【００２５】
または
2018124205.tif 000012
【００２６】
（ここで、Ｒ５は、上記のとおりである）
と反応させる工程を包含する、方法。
（項目３４）
以下の一般式（Ｖ）【００２７】
【化１０】
2018124205.tif 000013
【００２８】
（Ｖ）
（ここで、Ｒ１およびＲ２は、それぞれ独立して、置換もしくは非置換のアリール基であり、Ｒ３は、水素、または置換もしくは非置換のアルキル基である）を製造する方法であって、ジアリールホスフィンオキシド：【００２９】
【化１１】
2018124205.tif 000014
【００３０】
（ここで、Ｒ１およびＲ２は、上記のとおりである）と、エチレンオキシド：【００３１】
【化１２】
2018124205.tif 000015
【００３２】
（ここで、Ｒ３は、上記のとおりである）とを反応させる工程を包含する、方法。
（項目３５）
以下の一般式（ＶＩ）【００３３】
【化１３】
2018124205.tif 000016
【００３４】
（ＶＩ）
（ここで、Ｒ１およびＲ２は、それぞれ独立して、置換もしくは非置換のアリール基であり、Ｒ３は、水素、または置換もしくは非置換のアルキル基であり、Ｒ５は、水素、または置換もしくは非置換のアルキル基である）を製造する方法であって、以下の一般式（Ｖ）【００３５】
【化１４】
2018124205.tif 000017
【００３６】
（Ｖ）
（ここで、Ｒ１、Ｒ２、およびＲ３は、上記のとおりである）と、（メタ）アクリル酸クロリドまたは（メタ）アクリル酸【００３７】
【化１５】
2018124205.tif 000018
【００３８】
または
2018124205.tif 000019
【００３９】
（ここで、Ｒ５は、上記のとおりである）
と反応させる工程を包含する、方法。
（項目３６）
項目１〜６および１４〜１５のいずれか一項に記載の化合物またはその塩を使用する、表面処理方法であって、該方法が、表面の吸水性を低下させる、表面処理方法。
（項目３７）
前記表面に、前記一般式（Ｉ）で示される化合物または塩を重合させる工程を包含する、項目３６に記載の表面処理方法。
（項目３８）
前記表面が、樹脂またはガラスである、項目３６または３７に記載の表面処理方法。
（項目３９）
肥料、農薬、医薬、殺虫剤、火薬、電子材料、触媒、難燃剤、金属表面処理剤、洗剤、不凍液、界面活性剤、消泡剤、および潤滑剤などの製造において使用され得る、項目２３に記載のリン付与剤。【００４０】
本発明において、上記の一つまたは複数の特徴は、明示された組み合わせに加え、さらに組み合わせて提供され得ることが意図される。本発明のなおさらなる実施形態および利点は、必要に応じて以下の詳細な説明を読んで理解すれば、当業者に認識される。
【発明の効果】
【００４１】
本発明により、リンを含有する（メタ）アクリル酸エステル誘導体である新規化合物が提供される。この新規化合物により調製されるポリマーは、吸水性が低く、様々な用途に使用され得る。本発明のリンを含有する（メタ）アクリル酸エステル誘導体は、容易なラジカル重合でリンの特性を多くの物質に付与することができる。本発明のリンを含有する（メタ）アクリル酸エステル誘導体は粉末などの固体であり得、取り扱いが容易である。
【図面の簡単な説明】
【００４２】
【図１】図１は、化合物１のＧＣ−ＭＳスペクトルである。縦軸はシグナルの相対強度を示し、横軸はｍ／ｚ（質量／電荷数）を示す。
【図２】図２は、化合物２のＧＣ−ＭＳスペクトルである。縦軸はシグナルの相対強度を示し、横軸はｍ／ｚ（質量／電荷数）を示す。
【図３】図３は、化合物３のＧＣ−ＭＳスペクトルである。縦軸はシグナルの相対強度を示し、横軸はｍ／ｚ（質量／電荷数）を示す。
【図４】図４は、化合物４のＧＣ−ＭＳスペクトルである。縦軸はシグナルの相対強度を示し、横軸はｍ／ｚ（質量／電荷数）を示す。
【図５】図５は、化合物５のＧＣ−ＭＳスペクトルである。縦軸はシグナルの相対強度を示し、横軸はｍ／ｚ（質量／電荷数）を示す。
【図６】図６は、化合物６のＧＣ−ＭＳスペクトルである。縦軸はシグナルの相対強度を示し、横軸はｍ／ｚ（質量／電荷数）を示す。
【図７】図７は、化合物７のＧＣ−ＭＳスペクトルである。縦軸はシグナルの相対強度を示し、横軸はｍ／ｚ（質量／電荷数）を示す。
【図８】図８は、化合物８のＧＣ−ＭＳスペクトルである。縦軸はシグナルの相対強度を示し、横軸はｍ／ｚ（質量／電荷数）を示す。
【図９】図９は、化合物１のホモポリマーのＧＰＣによる分子量測定を示す。
【図１０】図１０は、化合物４のホモポリマーのＧＰＣによる分子量測定を示す。
【図１１】図１１は、アクリル酸メチルのホモポリマー（単独重合体１）のＧＰＣによる分子量測定を示す。
【図１２】図１２は、アクリル酸メチルと化合物１のコポリマー（共重合体２）のＧＰＣによる分子量測定を示す。
【図１３】図１３は、アクリル酸メチルと化合物４のコポリマー（共重合体３）のＧＰＣによる分子量測定を示す。
【図１４】図１４は、メタクリル酸メチルと化合物４のコポリマー（共重合体４）のＧＰＣによる分子量測定を示す。
【図１５】図１５は、メタクリル酸メチルと化合物４のコポリマー（共重合体５）のＧＰＣによる分子量測定を示す。
【図１６】図１６は、スチレンと化合物４のコポリマー（共重合体６）のＧＰＣによる分子量測定を示す。
【図１７】図１７は、アクリロニトリルと化合物４のコポリマー（共重合体７）のＧＰＣによる分子量測定を示す。
【図１８】図１８は、アクリル酸メチルと化合物８のコポリマー（共重合体８）のＧＰＣによる分子量測定を示す。
【発明を実施するための形態】
【００４３】
以下、本発明を最良の形態を示しながら説明する。本明細書の全体にわたり、単数形の表現は、特に言及しない限り、その複数形の概念をも含むことが理解されるべきである。従って、単数形の冠詞（例えば、英語の場合は「ａ」、「ａｎ」、「ｔｈｅ」など）は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。
【００４４】
（用語の定義）
本明細書における用語について以下に説明する。
【００４５】
本明細書において「置換」とは、有機化合物のある特定の水素原子をほかの原子あるいは原子団で置き換えることをいう。
【００４６】
本明細書において「置換基」とは、化学構造中で、他のものを置換した原子または官能基をいう。
【００４７】
本明細書においては、特に言及がない限り、置換は、ある有機化合物または置換基中の１または２以上の水素原子を他の原子または原子団で置き換えるか、または二重結合もしくは三重結合とすることをいう。水素原子を１つ除去して１価の置換基に置換するかまたは単結合と一緒にして二重結合とすることも可能であり、そして水素原子を２つ除去して２価の置換基に置換するか、または単結合と一緒にして三重結合とすることも可能である。
【００４８】
本発明における置換基としては、水素、ハロゲン基、アルキル基、アルコキシ基、−ＯＨ基、−ＮＯ２基、−ＮＨ２基、−Ｃ（＝Ｏ）Ｈ基、アルキルカルボニル基、およびアルコキシカルボニル基が挙げられるがそれらに限定されない。本発明における置換基の好ましい群としては、ハロゲン、アルキル、−Ｏアルキル、−ＯＨ、−ＮＯ２、−ＮＨ２、−Ｃ（＝Ｏ）Ｈ、−Ｃ（＝Ｏ）アルキル、および−Ｃ（＝Ｏ）Ｏアルキルが挙げられる。本発明における置換基のさらに好ましい群としては、ハロゲン、−Ｃ１〜Ｃ４アルキル（例えば、−ＣＨ３）、−ＯＣ１〜Ｃ４アルキル（例えば、−ＯＣＨ３）、−ＯＨ、−ＮＯ２、−ＮＨ２、−Ｃ（＝Ｏ）Ｈ、−Ｃ（＝Ｏ）Ｃ１〜Ｃ４アルキル（例えば、−Ｃ（＝Ｏ）ＣＨ３）、および−Ｃ（＝Ｏ）ＯＣ１〜Ｃ４アルキルが挙げられる。置換基は、すべてが水素以外の置換基を有していても良い。
【００４９】
本明細書において、Ｃ１、Ｃ２、、、Ｃｎは、炭素数を表す（ここで、ｎは任意の正の整数を示す。）。従って、Ｃ１は炭素数１個の置換基を表すために使用される。
【００５０】
本明細書において「アルキル」とは、メタン、エタン、プロパンのような脂肪族炭化水素（アルカン）から水素原子が一つ失われて生ずる１価の基をいい、一般にＣｎＨ２ｎ＋１−で表される（ここで、ｎは正の整数である）。アルキルは、直鎖または分枝鎖であり得る。本明細書において「置換アルキル」とは、上に規定する置換基によってアルキルのＨが置換されたアルキルをいう。これらの具体例は、Ｃ１〜Ｃ２アルキル、Ｃ１〜Ｃ３アルキル、Ｃ１〜Ｃ４アルキル、Ｃ１〜Ｃ５アルキル、Ｃ１〜Ｃ６アルキル、Ｃ１〜Ｃ７アルキル、Ｃ１〜Ｃ８アルキル、Ｃ１〜Ｃ９アルキル、Ｃ１〜Ｃ１０アルキル、Ｃ１〜Ｃ１１アルキルまたはＣ１〜Ｃ２０アルキル、Ｃ１〜Ｃ２置換アルキル、Ｃ１〜Ｃ３置換アルキル、Ｃ１〜Ｃ４置換アルキル、Ｃ１〜Ｃ５置換アルキル、Ｃ１〜Ｃ６置換アルキル、Ｃ１〜Ｃ７置換アルキル、Ｃ１〜Ｃ８置換アルキル、Ｃ１〜Ｃ９置換アルキル、Ｃ１〜Ｃ１０置換アルキル、Ｃ１〜Ｃ１１置換アルキルまたはＣ１〜Ｃ２０置換アルキルであり得る。ここで、たとえばＣ１〜Ｃ１０アルキルとは、炭素原子を１〜１０個有する直鎖または分枝状のアルキルを意味し、メチル（ＣＨ３−）、エチル（Ｃ２Ｈ５−）、ｎ−プロピル（ＣＨ３ＣＨ２ＣＨ２−）、イソプロピル（（ＣＨ３）２ＣＨ−）、ｎ−ブチル（ＣＨ３ＣＨ２ＣＨ２ＣＨ２−）、ｎ−ペンチル（ＣＨ３ＣＨ２ＣＨ２ＣＨ２ＣＨ２−）、ｎ−ヘキシル（ＣＨ３ＣＨ２ＣＨ２ＣＨ２ＣＨ２ＣＨ２−）、ｎ−ヘプチル（ＣＨ３ＣＨ２ＣＨ２ＣＨ２ＣＨ２ＣＨ２ＣＨ２−）、ｎ−オクチル（ＣＨ３ＣＨ２ＣＨ２ＣＨ２ＣＨ２ＣＨ２ＣＨ２ＣＨ２−）、ｎ−ノニル（ＣＨ３ＣＨ２ＣＨ２ＣＨ２ＣＨ２ＣＨ２ＣＨ２ＣＨ２ＣＨ２−）、ｎ−デシル（ＣＨ３ＣＨ２ＣＨ２ＣＨ２ＣＨ２ＣＨ２ＣＨ２ＣＨ２ＣＨ２ＣＨ２−）、−Ｃ（ＣＨ３）２ＣＨ２ＣＨ２ＣＨ（ＣＨ３）２、−ＣＨ２ＣＨ（ＣＨ３）２などが例示される。また、たとえば、Ｃ１〜Ｃ１０置換アルキルとは、Ｃ１〜Ｃ１０アルキルであって、そのうち１または複数の水素原子が置換基により置換されているものをいう。
【００５１】
本明細書において「アルコキシ」とは、アルコール類のヒドロキシ基の水素原子が失われて生ずる１価の基をいい、一般にＣｎＨ２ｎ＋１Ｏ−で表される（ここで、ｎは１以上の整数である）。「置換アルコキシ」とは、上に規定する置換基によってアルコキシのＨが置換されたアルコキシをいう。具体例としては、Ｃ１〜Ｃ２アルコキシ、Ｃ１〜Ｃ３アルコキシ、Ｃ１〜Ｃ４アルコキシ、Ｃ１〜Ｃ５アルコキシ、Ｃ１〜Ｃ６アルコキシ、Ｃ１〜Ｃ７アルコキシ、Ｃ１〜Ｃ８アルコキシ、Ｃ１〜Ｃ９アルコキシ、Ｃ１〜Ｃ１０アルコキシ、Ｃ１〜Ｃ１１アルコキシ、Ｃ１〜Ｃ２０アルコキシ、Ｃ１〜Ｃ２置換アルコキシ、Ｃ１〜Ｃ３置換アルコキシ、Ｃ１〜Ｃ４置換アルコキシ、Ｃ１〜Ｃ５置換アルコキシ、Ｃ１〜Ｃ６置換アルコキシ、Ｃ１〜Ｃ７置換アルコキシ、Ｃ１〜Ｃ８置換アルコキシ、Ｃ１〜Ｃ９置換アルコキシ、Ｃ１〜Ｃ１０置換アルコキシ、Ｃ１〜Ｃ１１置換アルコキシまたはＣ１〜Ｃ２０置換アルコキシであり得る。ここで、たとえば、Ｃ１〜Ｃ１０アルコキシとは、炭素原子を１〜１０個含む直鎖または分枝状のアルコキシを意味し、メトキシ（ＣＨ３Ｏ−）、エトキシ（Ｃ２Ｈ５Ｏ−）、ｎ−プロポキシ（ＣＨ３ＣＨ２ＣＨ２Ｏ−）などが例示される。
【００５２】
本明細書において「アルコキシカルボニル」とは、（アルコキシ）Ｃ（＝Ｏ）−基をいい、アルコキシは、上記「アルコキシ」のとおりである。
【００５３】
本明細書において「アリール基」とは、芳香族炭化水素の環に結合する水素原子が１個離脱して生ずる基をいう。ベンゼンからはフェニル基（Ｃ６Ｈ５−）、トルエンからはトリル基（ＣＨ３Ｃ６Ｈ４−）、キシレンからはキシリル基（（ＣＨ３）２Ｃ６Ｈ３−）、ナフタレンからはナフチル基（Ｃ１０Ｈ８−）が誘導される。炭素数は、６個〜１２個のものが挙げられる。
【００５４】
本明細書において「ハロゲン（基）」とは、周期表１７族（最近の定義では、１７族と呼んでいる）に属する、塩素（Ｃｌ）、臭素（Ｂｒ）、ヨウ素（Ｉ）などの元素の１価の基をいう。
【００５５】
本明細書において「アルキルカルボニル基」とは、カルボン酸からＯＨを除いてできる１価の基をいう。アルキルカルボニル基の代表例としては、アセチル（ＣＨ３ＣＯ−）、Ｃ２Ｈ５ＣＯ−などが挙げられる。アルキル部分の炭素数は、１個〜６個などが挙げられる。「置換アルキルカルボニル基」とは、アシルの水素を上に定義される置換基で置換したものをいう。
【００５６】
本明細書において「ポリマー」とは、重合体ともいい、１種または数種の原子あるいは原子団を構成単位とし、これが互いに数多く繰り返し連結されている分子からなる物質であって、その分子の構成単位の繰り返し数が非常に多く、その物質のある物理的性質が１個あるいは数個の構成単位の増減によって変化しない物質である。ポリマーとして、ホモポリマーおよびコポリマーを挙げることができる。
【００５７】
本明細書において「モノマー」とは、単量体ともいい、重合反応により高分子の基本構造の構成単位となり得る化合物をいう。１種のモノマーが複数種の構成単位を作る場合もある。本発明のモノマーはこの他、ラジカル重合を介して他の物質に結合することもできる。
【００５８】
本明細書において「ホモポリマー」とは、単独重合体ともいい、単一のモノマーを用いて行う重合により得られるポリマーをいう。
【００５９】
本明細書において「コポリマー」とは、共重合体ともいい、複数のモノマーを用いて行う重合により得られるポリマーをいう。本発明の代表的な実施形態では、本発明のモノマーとは異なるモノマーとの共重合で形成されたものでよい。本発明のモノマーと異なるモノマーとしては、（メタ）アクリル酸、（メタ）アクリル酸エステル（例えば、（メタ）アクリル酸メチル）、（メタ）アクリル酸ハロゲン化物、（メタ）アクリル酸塩、スチレンまたはアクリロニトリルなどが挙げられる。
【００６０】
本明細書において「重合」とは、低分子化合物（モノマー）から高分子化合物（ポリマー）が生成する反応をいう。
【００６１】
本明細書において「（メタ）アクリル酸」とは、アクリル酸および／またはメタクリル酸をいう。
【００６２】
本明細書において「酸ハロゲン化物」とは、酸ハライドともいい、カルボン酸のカルボキシル基に含まれるＯＨ基をハロゲンで置換した化合物をいう。ハロゲンの種類により、酸フッ化物、酸塩化物、酸臭化物、および酸ヨウ化物の４種が存在する。
【００６３】
本明細書において「塩基」とは、ブレンステッド−ローリーの定義によるものを指し、プロトンを受け取る物質をいう。「塩基」には、弱酸とアルカリ金属との塩が挙げられる。炭酸アルカリ金属（例えば、Ｋ２ＣＯ３）が挙げられる。
【００６４】
本明細書において「アルカリ金属」とは、リチウム、ナトリウム、カリウム、ルビジウム、セシウムおよびフランシウムをいう。
【００６５】
本明細書において「（メタ）アクリル酸」とは、アクリル酸、メタクリル酸、またはその両方を示す。
【００６６】
本明細書において、「添加剤」とは、任意の物質に添加される物質をいう。
【００６７】
本明細書において「曇り止め剤」とは、ある材料（例えば、ポリアクリル酸）の透明度を保つ物質をいい、透明性の保持は、代表的に、物質の表面をより疎水性にすることによる。
【００６８】
本明細書において「リン付与剤」とは、ある物質に対してリン成分を付与する物質をいい、代表的に、ある物質に対してリンを含む基を結合させることにより達成される。（メタ）アクリル基を有するリン付与剤は、ラジカル重合可能基を有する化合物に対して、ラジカル重合により、リンを含む基を結合させることができる。リン付与剤は、例えば、肥料、農薬、医薬、殺虫剤、火薬、電子材料、触媒、難燃剤、金属表面処理剤、洗剤、不凍液、界面活性剤、消泡剤、および潤滑剤などの製造において使用され得る。
【００６９】
本明細書において、「ラジカル重合可能基」とは、ラジカル反応により重合する任意の基をいう。代表的な例としては、置換基において末端に不飽和二重結合を有する基などを挙げることができるがこれに限定されない。このようなラジカル重合可能基としては、アリル、置換アリル、スチレン、置換スチレン、アクリル、置換アクリル、メタクリル、置換メタクリル等を挙げることができるがこれらに限定されない。
【００７０】
本発明の化合物は、塩を包含する。例えば、アルカリ金属（リチウム、ナトリウムまたはカリウム等）、アルカリ土類金属（カルシウム等）、マグネシウム、遷移金属（亜鉛、鉄等）、アンモニウム、有機塩基およびアミノ酸との塩、または無機酸（塩酸、硫酸、硝酸、臭化水素酸、リン酸またはヨウ化水素酸等）、および有機酸（酢酸、トリフルオロ酢酸、クエン酸、乳酸、酒石酸、シュウ酸、マレイン酸、フマル酸、マンデル酸、グルタル酸、リンゴ酸、安息香酸、フタル酸、ベンゼンスルホン酸、ｐ−トルエンスルホン酸、メタンスルホン酸またはエタンスルホン酸等）との塩が挙げられる。特に塩酸、リン酸、酒石酸またはメタンスルホン酸等が挙げられる。これらの塩は、通常行われる方法によって形成させることができる。
【００７１】
本発明の化合物は、特定の異性体に限定するものではなく、全ての可能な異性体（ケト−エノール異性体、イミン−エナミン異性体、ジアステレオ異性体、光学異性体および回転異性体等）やラセミ体を含むものである。
【００７２】
本発明の化合物の一つ以上の水素、炭素または他の原子は、水素、炭素または他の原子の同位体で置換され得る。本発明の化合物は、本発明の化合物のすべての放射性標識体を包含する。本発明の化合物に組み込まれ得る同位体の例としては、それぞれ２Ｈ、３Ｈ、１１Ｃ、１３Ｃ、１４Ｃ、１５Ｎ、１８Ｏ、１７Ｏ、３１Ｐ、３２Ｐ、３５Ｓ、１８Ｆ、１２３Ｉおよび３６Ｃｌのように、水素、炭素、窒素、酸素、リン、硫黄、フッ素、ヨウ素および塩素が包含される。
【００７３】
（好ましい実施形態の説明）
以下に本発明の好ましい実施形態を説明する。以下に提供される実施形態は、本発明のよりよい理解のために提供されるものであり、本発明の範囲は以下の記載に限定されるべきでないことが理解される。従って、当業者は、本明細書中の記載を参酌して、本発明の範囲内で適宜改変を行うことができることは明らかである。また、本発明の以下の実施形態は単独でも使用されあるいはそれらを組み合わせて使用することができることが理解される。
【００７４】
＜モノマー＞
１つの局面において、本発明は、以下の一般式（Ｉ）
【００７５】
【化１６】
2018124205.tif 000020
【００７６】
（Ｉ）
（式中、
Ｒ１およびＲ２は、それぞれ独立して、置換もしくは非置換のアリール基であり、
Ｒ３およびＲ４は、それぞれ独立して、水素、または置換もしくは非置換のアルキル基であり、
ｎは、１または２であり、
ここで、ｎが２である場合、各Ｒ３は、それぞれ同じであっても異なっていても良く、各Ｒ４は、それぞれ同じであっても異なっていても良く、
Ｒ５は、水素、または置換もしくは非置換のアルキル基である）
で示される化合物またはその塩（以下、略して、本発明のモノマーと称することがある）を提供する。
【００７７】
本発明のジアリールホスフィンオキシド基を有する（メタ）アクリル酸エステル誘導体を使用して作製されたポリマーは、ポリアクリル酸メチルよりも吸水性が低く、ジメチル亜リン酸基を有する（メタ）アクリル酸エステル誘導体を使用して作製されたポリマーよりも吸水性が低い。ラジカルを生成する条件を与えると、（メタ）アクリル酸の二重結合部分がラジカル化し、他の分子等に結合することによりリンを付与することができ、リンを含有する化合物を生成することができる。
【００７８】
１つの実施形態において、本発明のモノマーにおける前記Ｒ５は、水素またはメチルである。別の実施形態において、本発明のモノマーにおける前記Ｒ５は、水素である。別の実施形態において、本発明のモノマーにおける前記Ｒ５は、メチルである。
【００７９】
１つの実施形態において、本発明のモノマーにおけるｎは、１である。１つの実施形態において、ｎは、２である。
【００８０】
１つの実施形態において、本発明のモノマーにおけるＲ３およびＲ４は、それぞれ独立して、水素またはＣ１〜Ｃ６アルキル基、Ｃ１〜Ｃ５アルキル基、Ｃ１〜Ｃ４アルキル基、Ｃ１〜Ｃ３アルキル基、Ｃ１〜Ｃ２アルキル基である。別の実施形態において、本発明のモノマーにおけるＲ３およびＲ４は、それぞれ独立して、水素またはメチル基である。別の実施形態において、Ｒ３およびＲ４のうちの少なくとも１つは、置換もしくは非置換のアルキル基である。
【００８１】
１つの実施形態において、本発明のモノマーにおけるＲ１およびＲ２が、それぞれ独立して、フェニル基、またはハロゲン、−Ｃ１〜Ｃ４アルキル、−ＯＣ１〜Ｃ４アルキル、−ＯＨ、−ＮＯ２、−ＮＨ２、−Ｃ（＝Ｏ）Ｈ、−Ｃ（＝Ｏ）Ｃ１〜Ｃ４アルキル、および−Ｃ（＝Ｏ）ＯＣ１〜Ｃ４アルキルからなる群から選択される置換基で置換されたフェニル基である。別の実施形態において、本発明のモノマーにおけるＲ１およびＲ２が、それぞれ独立して、フェニル基、または−ＣＨ３、−ＯＣＨ３、−ＯＨ、−ＮＯ２、−ＮＨ２、−Ｃ（＝Ｏ）Ｈ、−Ｃ（＝Ｏ）ＣＨ３、−Ｃ（＝Ｏ）ＯＣＨ３からなる群から選択される置換基で置換されたフェニル基である。
【００８２】
１つの実施形態において、本発明のモノマーにおけるＲ１およびＲ２がともにフェニル基である。
【００８３】
本願において、以下の化合物が合成される。
【００８４】
【化１７】
2018124205.tif 000021
【００８５】
＜ポリマー＞
１つの局面において、本発明は、以下の一般式（ＩＩ）
【００８６】
【化１８】
2018124205.tif 000022
【００８７】
（ＩＩ）
（式中、
Ｒ１およびＲ２は、それぞれ独立して、置換もしくは非置換のアリール基であり、
Ｒ３およびＲ４は、それぞれ独立して、水素、または置換もしくは非置換のアルキル基であり、
ｎは、１または２であり、
ここで、ｎが２である場合、各Ｒ３は、それぞれ同じであっても異なっていても良く、各Ｒ４は、それぞれ同じであっても異なっていても良く、
Ｒ５は、水素、または置換もしくは非置換のアルキル基である）を構成成分として含むホモポリマーまたはコポリマーを提供する。
【００８８】
前記ホモポリマーまたはコポリマーは、上記一般式（Ｉ）で示される化合物またはその塩を重合させることにより得られ得る。本発明のジアリールホスフィンオキシド基を有するポリマーは、ポリアクリル酸メチルよりも吸水性が低く、ジメチル亜リン酸基を有するポリマーよりも吸水性が低い。
【００８９】
１つの実施形態において、本発明のポリマーにおける前記Ｒ５は、水素またはメチルである。
【００９０】
１つの実施形態において、本発明のポリマーにおけるｎは、１である。１つの実施形態においてｎは、２である。
【００９１】
１つの実施形態において、本発明のポリマーにおけるＲ３およびＲ４は、それぞれ独立して、水素またはＣ１〜Ｃ４アルキル基である。別の実施形態において、Ｒ３およびＲ４は、それぞれ独立して、水素またはメチル基である。別の実施形態において、Ｒ３およびＲ４のうちの少なくとも１つは、置換もしくは非置換のアルキル基である。
【００９２】
１つの実施形態において、本発明のポリマーにおけるＲ１およびＲ２が、それぞれ独立して、フェニル基、またはハロゲン、−Ｃ１〜Ｃ４アルキル、−ＯＣ１〜Ｃ４アルキル、−ＯＨ、−ＮＯ２、−ＮＨ２、−Ｃ（＝Ｏ）Ｈ、−Ｃ（＝Ｏ）Ｃ１〜Ｃ４アルキル、および−Ｃ（＝Ｏ）ＯＣ１〜Ｃ４アルキルからなる群から選択される置換基で置換されたフェニル基である。別の実施形態において、本発明のポリマーにおけるＲ１およびＲ２が、それぞれ独立して、フェニル基、または−ＣＨ３、−ＯＣＨ３、−ＯＨ、−ＮＯ２、−ＮＨ２、−Ｃ（＝Ｏ）Ｈ、−Ｃ（＝Ｏ）ＣＨ３、−Ｃ（＝Ｏ）ＯＣＨ３からなる群から選択される置換基で置換されたフェニル基である。
【００９３】
１つの実施形態において、本発明のポリマーにおけるＲ１およびＲ２がともにフェニル基である。
【００９４】
１つの実施形態において、本発明のポリマーが共重合体である場合、ラジカル重合性モノマーと共重合したコポリマーであり得る。ラジカル重合性モノマーは、スチレンおよびアクリル酸エステル類（例えば、アクリル酸メチル、アクリル酸エチル等のアクリル酸アルキル、メチルスチレン、エチルスチレン等のアルキルスチレン等）を挙げることができるがそれらに限定されない。より詳細には、本発明の重合体を製造するために使用されうるラジカル重合モノマーとしては、例えばこのようなラジカル重合モノマーとしては、スチレン、２−メトキシスチレン、３−メトキシスチレン、４−メトキシスチレン、２−ｔ−ブトキシスチレン、３−ｔ−ブトキシスチレン、４−ｔ−ブトキシスチレン、２−クロロメチルスチレン、３−クロロメチルスチレン、４−クロロメチルスチレン、２−クロロスチレン、３−クロロスチレン、４−クロロスチレン、２−ブロモスチレン、３−ブロモスチレン、４−ブロモスチレン、２−メチルスチレン、３−メチルスチレン、４−メチルスチレン、４−ｔ−ブチルスチレン；エチレン、ブタジエン、プロピレン；塩化ビニル、塩化ビニリデン；酢酸ビニル；アクリロニトリル；Ｎ−ビニルピロリドン；アクリル酸、アクリル酸メチル、アクリル酸エチル、アクリル酸プロピル、アクリル酸ｎ−ブチル、アクリル酸ｔ−ブチル、アクリル酸ヘキシル、アクリル酸シクロヘキシル、アクリル酸２−エチルヘキシル、アクリル酸ノニル、アクリル酸ベンジル、アクリル酸ラウリル、アクリル酸ｎ−オクチル、アクリル酸２−メトキシエチル、アクリル酸ブトキシエチル、アクリル酸２−ヒドロキシエチル、アクリル酸２−ヒドロキシプロピル、アクリル酸２−（ジエチルアミノ）エチル、アクリル酸フルフリル、アクリル酸グリシジル；アクリルアミド、Ｎ，Ｎ−ジメチルアクリルアミド；メタクリル酸、メタクリル酸メチル、メタクリル酸エチル、メタクリル酸アリル、メタクリル酸プロピル、メタクリル酸ｎ−ブチル、メタクリル酸ヘキシル、メタクリル酸２−エチルヘキシル、メタクリル酸ノニル、メタクリル酸ベンジル、メタクリル酸シクロヘキシル、メタクリル酸ラウリル、メタクリル酸ｎ−オクチル、メタクリル酸２−メトキシエチル、メタクリル酸ブトキシエチル、メタクリル酸２−ヒドロキシエチル、メタクリル酸２−ヒドロキシプロピル、メタクリル酸２−（ジエチルアミノ）エチル、メタクリル酸フルフリル、メタクリル酸グリシジル；メタクリルアミド；等を挙げることができるがこれらに限定されない。前記コポリマーは、（メタ）アクリル酸、（メタ）アクリル酸エステルまたは（メタ）アクリル酸塩とのコポリマーであり得る。
【００９５】
本発明は、モノマーの製造方法を提供する。その製造方法の例示と以下が挙げられるが、これらに限定されるわけではない。
【００９６】
（本発明の化合物の製造方法）
（方法１）
１つのＰ−Ｈ結合を有するリン含有化合物（Ｒ１Ｒ２Ｐ（＝Ｏ）Ｈ）をアルデヒドまたはケトン（Ｒ３Ｃ（＝Ｏ）Ｒ４）と反応させることにより、Ｒ１Ｒ２Ｐ（＝Ｏ）−ＣＲ３Ｒ４−ＯＨの中間体化合物が得られる。
【００９７】
【化１９】
2018124205.tif 000023
【００９８】
ここで、Ｒ１およびＲ２は、それぞれ独立してアリールであり、Ｒ３およびＲ４は、それぞれ独立して水素、または置換もしくは非置換のアルキル基である。
【００９９】
この反応は、ジアリールホスフィンオキシドとアルデヒドまたはケトンとを溶媒中で加熱することにより行われ得る。
【０１００】
この反応において使用され得るアルデヒドとしては、ホルムアルデヒド（メタナール）、アセトアルデヒド（エタナール）、プロピオンアルデヒド（プロパナール）、ブタナール、ペンタナール、ヘキサナール、ヘプタナール、オクタナール、ノナナール、デカナール等が挙げられる。ホルムアルデヒドとして、パラホルムアルデヒドが使用され得る。
【０１０１】
この反応において使用され得るケトンとしては、アセトン、メチルエチルケトン、ジエチルケトン、メチルプロピルケトン、メチルイソブチルケトン、メチルアミルケトン等が挙げられる。
【０１０２】
この反応において使用される溶媒としては、メタノール、エタノール、アセトン、メチルエチルケトン、ジエチルエーテル、テトラヒドロフラン、ジオキサン、トルエン、キシレン、ジメチルホルムアミド、ジメチルアセトアミド等が挙げられる。
【０１０３】
上記中間体化合物に、（メタ）アクリル酸クロリドを溶媒中、塩基の存在下で反応させると、リン含有（メタ）アクリル酸エステル誘導体が得られる。
【０１０４】
【化２０】
2018124205.tif 000024
【０１０５】
この反応において使用される溶媒としては、酢酸エチル、酢酸ブチル、ジエチルエーテル、テトラヒドロフラン、ジオキサン、ジクロロメタン、ジメチルホルムアミド、ジメチルアセトアミド等が挙げられる。アクリル酸クロリドおよびメタクリル酸クロリド等が使用され得る。使用され得る塩基としては、炭酸カリウム、炭酸ナトリウム、炭酸水素ナトリウム、炭酸セシウム、トリメチルアミン、トリエチルアミン等が挙げられる。
【０１０６】
上記中間体化合物に、（メタ）アクリル酸を溶媒中で反応させても、リン含有（メタ）アクリル酸エステル誘導体が得られる。
【０１０７】
【化２１】
2018124205.tif 000025
【０１０８】
この反応において使用される溶媒としては、クロロホルム、ジクロロメタン、1,2-ジクロロエタン(EDC)、ジエチルエーテル、THF、ジオキサン等が挙げられる。アクリル酸およびメタクリル酸等が使用され得る。
【０１０９】
（方法２）
１つのＰ−Ｈ結合を有するリン含有化合物（Ｒ１Ｒ２Ｐ（＝Ｏ）Ｈ）をエポキシド（オキシラン）
【０１１０】
【化２２】
2018124205.tif 000026
【０１１１】
と反応させることにより、Ｒ１Ｒ２Ｐ（＝Ｏ）−ＣＨ２−ＣＨＲ３−ＯＨの中間体化合物が得られる。
【０１１２】
【化２３】
2018124205.tif 000027
【０１１３】
ここで、Ｒ１およびＲ２は、それぞれ独立してアリールであり、Ｒ３は、水素、または置換もしくは非置換のアルキル基である。
【０１１４】
この中間体化合物に、（メタ）アクリル酸クロリドを塩基の存在下で反応させると、リン含有（メタ）アクリル酸エステル誘導体
【０１１５】
【化２４】
2018124205.tif 000028
【０１１６】
が得られる。
【０１１７】
上記中間体化合物に、（メタ）アクリル酸を溶媒中で反応させても、リン含有（メタ）アクリル酸エステル誘導体が得られる。
【０１１８】
【化２５】
2018124205.tif 000029
【０１１９】
この反応において使用される溶媒としては、クロロホルム、ジクロロメタン、1,2-ジクロロエタン(EDC)、ジエチルエーテル、THF、ジオキサン等が挙げられる。アクリル酸およびメタクリル酸等が使用され得る。
【０１２０】
（ポリマーの製造方法）
本発明のポリマーは、本発明の化合物を重合することにより得られ得る。重合は、単独重合であっても、共重合であっても良い。重合はラジカル重合により行い得る。重合開始剤としては、アゾ化合物系熱重合開始剤として、アゾイソブチロニトリル（AIBN)、アゾビスジメチルバレロニトリル（ADVN）、アゾビスメチルブチロニトリル（AMBN）等が挙げられ、有機過酸化物系熱重合開始剤として、ジベンゾイルパーオキサイド（BPO）、t-ブチルヒドロペルオキシド（TBHP）、クメンヒドロペルオキシド、ジ-t-ブチルヒドロペルオキシド等が挙げられる。
【０１２１】
本発明において、化合物４に由来する以下を構成成分として含む重合体が作製され得る。
【０１２２】
【化２６】
2018124205.tif 000030
【０１２３】
（Ａ）
本発明はまた、化合物４と、アクリル酸メチル、メタクリル酸メチル、スチレンおよびアクリルニトリルとの共重合体を提供する。
【０１２４】
（用途）
１つの局面において、本発明は、上記本発明の化合物またはその塩、あるいは本発明のホモポリマーまたはコポリマーを含む添加剤を提供する。添加剤の用途としては本明細書に記載される任意のものが挙げられる。
【０１２５】
本発明は、上記本発明の化合物またはその塩、あるいは本発明のホモポリマーまたはコポリマーを含む物品を提供する。そのような物品としては、曇り止め剤、難燃剤、電気／電子関係用部品、ＯＡ関連用部品、自動車用部品、電車用部品、航空機用部品または繊維、シート、フィルム、またはアクリルガラス、重合添加剤、表面改質剤が挙げられる。
【０１２６】
本発明のホモポリマーまたはコポリマーは、低吸水性であり、曇り止め剤として有用である。本発明の化合物またはその塩も曇り止め剤として使用され得る。本発明の化合物またはその塩が固体（好ましくは粉末）である場合、取り扱いが容易であり、容易に適量で使用することができる。液体である場合よりも無駄を少なくし得る。
【０１２７】
本発明の化合物またはその塩、あるいは本発明のホモポリマーまたはコポリマーは、リンを含んでおり、難燃剤として有用であり得る。本発明の化合物またはその塩が固体（好ましくは粉末）である場合、取り扱いが容易であり、容易に適量で使用することができる。液体である場合よりも無駄を少なくし得る。
【０１２８】
本発明のホモポリマーまたはコポリマーは、難燃性であり、電気／電子関係用部品、ＯＡ関連用部品、自動車用部品、電車用部品、航空機用部品または繊維等において有用である。
【０１２９】
本発明のホモポリマーまたはコポリマーは、成形が容易であり、透明性を有するので、シート、フィルム、またはアクリルガラスとして使用され得る。
【０１３０】
本発明の化合物またはその塩は、重合可能であり、重合添加剤として生成するポリマーの性質を変更させることができる。本発明の化合物またはその塩が固体（好ましくは粉末）である場合、取り扱いが容易であり、容易に適量で使用することができる。液体である場合よりも無駄を少なくし得る。
【０１３１】
本発明の化合物またはその塩は、物体の表面に結合することが可能であり、表面改質剤として表面の性質を変更させることができる。本発明の化合物またはその塩が固体（好ましくは粉末）である場合、取り扱いが容易であり、容易に適量で使用することができる。液体である場合よりも無駄を少なくし得る。
【０１３２】
１つの局面において、本発明は、上記本発明の化合物またはその塩を含む、リン付与剤を提供する。本発明のリン付与剤は、肥料、農薬、医薬、殺虫剤、火薬、電子材料、触媒、難燃剤、金属表面処理剤、洗剤、不凍液、界面活性剤、消泡剤、および潤滑剤などの製造において使用され得る。本発明の化合物またはその塩が固体（好ましくは粉末）である場合、取り扱いが容易であり、容易に適量で使用することができる。液体である場合よりも無駄を少なくし得る。
【０１３３】
本発明の化合物またはその塩は、ラジカル重合を容易に行い得る（メタ）アクリル酸部分を含んでおり、他の物質に容易にリンを付与することが可能である。リンが付与される対象は、（メタ）アクリル酸部分に生じるラジカルが反応し得る任意のものでよい。本発明の化合物またはその塩は、吸水率を低下させる効果があり、低吸水性の化合物を生成するのにも役立つ。本発明の化合物またはその塩が固体（好ましくは粉末）である場合、取り扱いが容易であり、容易に適量で使用することができる。液体である場合よりも無駄を少なくし得る。
【０１３４】
１つの局面において、本発明は、上記本発明の化合物またはその塩を使用する表面処理方法を提供する。この表面処理方法は、表面の吸水性を低下させ得る。前記方法は、前記表面に、前記一般式（Ｉ）で示される化合物または塩を重合させる工程を包含し得る。前記表面は、樹脂またはガラスであり得る。本発明の化合物またはその塩が固体（好ましくは粉末）である場合、取り扱いが容易であり、容易に適量で使用することができる。液体である場合よりも無駄を少なくし得る。
【０１３５】
本明細書において引用された、科学文献、特許、特許出願などの参考文献は、その全体が、各々具体的に記載されたのと同じ程度に本明細書において参考として援用される。
【０１３６】
以上、本発明を、理解の容易のために好ましい実施形態を示して説明してきた。以下に、実施例に基づいて本発明を説明するが、上述の説明および以下の実施例は、例示の目的のみに提供され、本発明を限定する目的で提供したものではない。したがって、本発明の範囲は、本明細書に具体的に記載された実施形態にも実施例にも限定されず、特許請求の範囲によってのみ限定される。
【実施例】
【０１３７】
以下の実施例・比較例に従って本発明をより具体的に説明するが、本発明はこれらに限定解釈されるものではなく、各実施例に開示された技術的手段を適宜組み合わせて得られる実施例も、本発明の範囲に含まれるものとする。【０１３８】
また、本明細書中で用いる略語は以下の意味を表す。
ＡＮ：アクリロニトリル
ＧＣ-ＭＳ：ガスクロマトグラフ質量分析計
ＭＡ：アクリル酸メチル
ＭＭＡ：メタクリル酸メチル
ＮＭＲ：核磁気共鳴
ＰＭＡ：ポリアクリル酸メチル
Ｐｈ：フェニル
ｒｔ：室温（たとえば１５℃〜２５℃）
Ｓｔ：スチレン
ＴＨＦ：テトラヒドロフラン
本発明の化合物およびその合成を、以下の実施例によってさらに説明する。本発明をさらに定義するために以下の実施例を提供するが、本発明はこれらの実施例の特徴に制限されない。特定の例では、一般名を使用し、これらの一般名が当業者に認識されると理解される。【０１３９】
プロトン核磁気共鳴（１Ｈ  ＮＭＲ）スペクトルを、測定溶媒として重クロロホルムを用いて、ＪＥＯＬ社製  ＪＮＭ−ＥＣＸ  ＦＴ  ＮＭＲシステムまたはＪＥＯＬ社製  ＪＮＭ−ＥＣＳ  ＦＴ  ＮＭＲシステムで記録した（４００ＭＨｚ）。リンの核磁気共鳴（３１Ｐ  ＮＭＲ）スペクトルを、測定溶媒として重クロロホルムを用いて、ＪＥＯＬ社製  ＪＮＭ−ＥＣＸ  ＦＴ  ＮＭＲシステムまたはＪＥＯＬ社製  ＪＮＭ−ＥＣＳ  ＦＴ  ＮＭＲシステムで記録した（１６２ＭＨｚ）。化学シフトを百万分率（ｐｐｍ）で示し、基準として残留溶媒シグナルを使用した。ＮＭＲの略語を以下のとおり使用する：ｓ＝シングレット、ｄ＝ダブレット、ｄｄ＝ダブルダブレット、ｍ＝マルチプレット。【０１４０】
ＧＣスペクトルおよびＧＣ−ＭＳスペクトルをバリアン製２２０−ＭＳを使用し、初期温度５０℃、保持時間２分、昇温レート２０℃／ｍｉｎ、到達温度２５０℃、保持時間１０分、カラム流量  圧力制御（22.3 psi）、使用カラム  アジレント・テクノロジー社製ＤＢ−５（長さ３０ｍ、内径０．２５  ｍｍ、膜厚０．２５  μｍ）という条件で得た。ＥＩ法で測定を行った。【０１４１】
溶媒については、その他一般溶剤はシグマアルドリッチジャパン製一級を使用した。【０１４２】
リン系化合物については、ジフェニルホスフィンオキシド（片山化学製）、ジブチルホスフィンオキシド（Yantai Gem Chemicals Co. Ltd）を用い、その他のリン化合物は市販品を用いた。【０１４３】
＜モノマー化合物に関する検討＞
（比較例１：（メタ）アクリル酸エステル誘導体（化合物１）の合成）
（工程１．中間体の合成）【０１４４】
【化２７】
2018124205.tif 000031
【０１４５】
亜リン酸ジメチル440.2g、パラホルムアルデヒド126.1g、炭酸カリウム25.8g、メタノール2.0Lを反応容器（３Ｌ三ツ口フラスコ）に加えた。40℃で3時間加熱撹拌した後に、反応液を濃縮することで、無色透明の粘性を持つ液体を575.3g得た。収率が100%を超えたが、これは生成物が炭酸カリウムを含むため収量が多くなっているからであると考えられる。【０１４６】
（工程２．アクリル酸クロリドとの反応）【０１４７】
【化２８】
2018124205.tif 000032
【０１４８】
工程１の化合物１の中間体210.1gをジクロロメタン1.5Lに溶解させ、炭酸カリウム238.4gを反応容器（３Ｌ三ツ口フラスコ）に加えた。反応容器を０℃に氷冷しながらアクリル酸クロリド156.1gを滴下した。反応容器を自然昇温（０℃〜室温）で20時間反応させた。反応終了後、1N炭酸ナトリウムを1L加えて３０分室温で撹拌後、分液し、有機層を回収した。有機層を硫酸マグネシウムで乾燥した後に濃縮、真空乾燥することで、目的の（メタ）アクリル酸エステル誘導体（化合物１）242.3gを得た（収率８３％）。ＮＭＲおよびＭＳ測定を行い、目的生成物を確認した。
1H  NMR  (400  MHz,  CDCl3)  δ  6.5  (dd,  1H),  6.2  (dd,  1H),  5.9  (dd,  1H),  4.5  (d,  2H),  3.8  (d,  6H).
31P  NMR  (162  MHz,  CDCl3)  δ  22.1.
MS測定において、目的物（化合物１）はプロトンが一つ付いた[M+H]+  =  195で検出された（図１）。
m/z  =  195  [M+H]+  (親ピーク)
m/z  =  164,  136,  109,  79,  55  (フラグメント)。【０１４９】
（比較例２：（メタ）アクリル酸エステル誘導体（化合物２）の合成）
（工程１．中間体の合成）
比較例１の工程１と同様の手順を用いて、中間体を得た。【０１５０】
（工程２．メタクリル酸クロリドとの反応）【０１５１】
【化２９】
2018124205.tif 000033
【０１５２】
アクリル酸クロリド156.1gの代わりにメタクリル酸クロリド180.3gを用いたこと、および反応容器を自然昇温後、５０℃まで反応温度を上昇させ、合計36時間反応させたこと以外は、比較例１の工程２と同様の手順を用いて、無色透明の粘性を持つ液体250.5gを得た（収率８０％）。ＮＭＲおよびＭＳ測定を行い、目的生成物を確認した。
1H  NMR  (400  MHz,  CDCl3)  δ  6.2  (d,  1H),  5.7  (d,  1H),  4.5  (d,  2H),  3.9  (d,  6H),  2.0  (s,  3H).
MS測定において、目的物（化合物２）は[M]+  =  208で検出された（図２）。
m/z  =  208  [M]+(親ピーク)
m/z  =  176,  150,  139,  109,  79,  69,41  (フラグメント)。【０１５３】
（比較例３：（メタ）アクリル酸エステル誘導体（化合物３）の合成）
（工程１．中間体の合成）【０１５４】
【化３０】
2018124205.tif 000034
【０１５５】
ジブチルホスフィンオキシド1.62g、パラホルムアルデヒド0.31g、THF10mLをバイアルに加え、炭酸カリウムを69mg加えた。40℃で12時間加熱撹拌した後に、酢酸エチル/水で分液し、有機層を濃縮、乾燥した。その結果、無色透明の液体1.55gが得られた（収率８０．７％）。【０１５６】
（工程２．アクリル酸クロリドとの反応）【０１５７】
【化３１】
2018124205.tif 000035
【０１５８】
（ＥＭ＝Exact  Mass；計算精密質量）
工程１で得られた中間体をジクロロメタン10mLに溶解させ、炭酸カリウムを1.52g加えた。容器内を窒素置換し、室温で撹拌しながらアクリル酸クロリド1.06gを加え、18時間撹拌した。得られた反応混合物をジクロロメタン/水で分液し、有機層を回収した。有機層を濃縮、乾燥した後にGC-MS測定により目的物の生成を確認した。【０１５９】
MS測定において、目的物（化合物３）はプロトンが一つ付いた[M+H]+  =  247で検出された（図３）。
m/z  =  247  [M+H]+(親ピーク)
m/z  =  217,  191,  162,  119,  80,  55  (フラグメント)。【０１６０】
（実施例１：（メタ）アクリル酸誘導体（化合物４）の合成）
（工程１．中間体の合成）【０１６１】
【化３２】
2018124205.tif 000036
【０１６２】
ジフェニルホスフィンオキシド512.3g、パラホルムアルデヒド75.1g、THF1Lを反応容器（３Ｌ三ツ口フラスコ）に加えた。40℃で16時間加熱撹拌し、TLCで反応の進行（反応率）を確認した。反応が進行したことを確認後、放冷し、結晶を析出させた。結晶を吸引濾過で回収し、真空乾燥することで、中間体を555.2gで得た（収率９６％）。ＧＣ測定を行い、目的生成物を確認した。【０１６３】
（工程２．アクリル酸クロリドとの反応）【０１６４】
【化３３】
2018124205.tif 000037
【０１６５】
工程１の化合物４の中間体232.2gをジクロロメタン1.0Lに溶解させ、炭酸カリウム145.1gを反応容器（３L三ツ口フラスコ）に加えた。反応容器を０℃に氷冷しながらアクリル酸クロリド95.0gを1時間かけて滴下した。反応容器を自然昇温（０℃〜室温）で20時間反応させた。反応終了後、1N炭酸ナトリウムを1L加えて３０分室温で撹拌後、分液し、有機層を回収した。有機層を硫酸マグネシウムで乾燥した後に濃縮、真空乾燥することで、目的の（メタ）アクリル酸エステル誘導体（化合物４）254.2gの固体を得た（収率８９％）。ＮＭＲおよびＭＳ測定を行い、目的生成物を確認した。
1H  NMR  (400  MHz,  CDCl3)  δ  7.7-7.9  (m,  4H),  7.4-7.6  (m,  6H),  6.3  (dd,  1H),  6.1  (dd,  1H),  5.8  (dd,  1H),  5.0  (d,  2H).
31P  NMR  (162  MHz,  CDCl3)  δ  27.9.
MS測定において、目的物（化合物４）はプロトンが一つ付いた[M+H]+  =  287で検出された（図４）。
m/z  =  287  [M+H]+  (親ピーク)
m/z  =  257,  201,  173,  118,  77,  55  (フラグメント)。【０１６６】
（実施例２：（メタ）アクリル酸エステル誘導体（化合物５）の合成）
（工程１．中間体の合成）
実施例１の工程１と同様の手順を用いて、中間体を得た。【０１６７】
（工程２．メタクリル酸クロリドとの反応）【０１６８】
【化３４】
2018124205.tif 000038
【０１６９】
アクリル酸クロリド95.0gの代わりにメタクリル酸クロリド104.5gを用いたこと、および反応容器を自然昇温度（０℃〜室温）で20時間の代わりに、自然昇温後５０℃まで反応温度を上昇させ、合計36時間反応させたこと以外は、実施例１の工程２と同様の手順を用いて反応させて、無色透明で粘性のある液体として目的の（メタ）アクリル酸エステル誘導体（化合物５）390.4gを得た。収率が100%を超えたが、これは生成物が副生成物の影響で収量が多くなっているからであると考えられる。ＮＭＲおよびＭＳ測定を行い、目的生成物を確認した（図５参照）。化合物５は、純物質として単離した場合、常温常圧で白色の粉末状固体であった。
1H  NMR  (400  MHz,  CDCl3)  δ  7.8-8.0  (m,  4H),  7.4-7.6  (m,  6H),  6.0  (d,  1H),  5.5  (d,  1H),  5.0  (d,  2H),  1.8  (s,  3  H).
MS測定において、目的物（化合物５）は  [M]+  =  300で検出された（図５）。
m/z  =  300  [M]+  (親ピーク)
m/z  =  270,  241,  223,  201,  183,  132,  77  (フラグメント)。【０１７０】
（実施例３：（メタ）アクリル酸エステル誘導体（化合物６）の合成）
（工程１．中間体の合成）【０１７１】
【化３５】
2018124205.tif 000039
【０１７２】
ジフェニルホスフィンオキシド5.0g、アセトン10mL、トルエン5mLをバイアルに入れ、50℃で2.5時間加熱撹拌した。析出した結晶を吸引濾過で回収後、乾燥し、白色固体の中間体6.0gを得た。【０１７３】
（工程２．アクリル酸との反応）【０１７４】
【化３６】
2018124205.tif 000040
【０１７５】
反応容器を窒素置換した。窒素気流下、中間体1.0g、THF4mL、アクリル酸263.4mg、1-エチル-3-（3-ジメチルアミノプロピル）カルボジイミド（EDC)810.2mgを順番に加えた後、室温で18時間撹拌した。反応溶液をGC-MS測定することにより目的物の生成を確認した。【０１７６】
MS測定において、目的物（化合物６）は[M]+  =  314で検出された（図６）。
m/z  =  314  [M]+  (親ピーク)
m/z  =  301,  258,  224,  202,  155,  77  (フラグメント)。【０１７７】
化合物６は、純物質として単離した場合、常温常圧で固体であった。【０１７８】
（実施例４：（メタ）アクリル酸エステル誘導体（化合物７）の合成）
（工程１．中間体の合成）【０１７９】
【化３７】
2018124205.tif 000041
【０１８０】
反応容器を窒素置換し、ジフェニルホスフィンオキシド2.0gを加え、トルエン2mL、THF10mLに溶解させた。水酸化ナトリウム400mgを加えて20分間室温で撹拌した後に、プロピレンオキシド872mgを添加し、さらに18時間室温で撹拌した。得られた反応混合物をトルエン/水で分液し、有機層を回収した。有機層をMgSO4で乾燥した後に濃縮、乾燥することで中間体2.3gを得た（収率８８％）。【０１８１】
（工程２．アクリル酸クロリドとの反応）【０１８２】
【化３８】
2018124205.tif 000042
【０１８３】
得られた中間体をジクロロメタン10mLに溶解させ、炭酸カリウムを1.52g加えた。容器内を窒素置換し、室温で撹拌しながらアクリル酸クロリド1.06gを加え、18時間撹拌した。得られた反応混合物をジクロロメタン/水で分液し、有機層を回収した。有機層を濃縮・乾燥した後にGC-MS測定により目的物を確認した。【０１８４】
MS測定において、目的物（化合物７）は[M]+  =  314で検出された（図７）。
※拡大すれば314のピークが確認できる
m/z  =  314  [M]+  (親ピーク)
m/z  =  270,  243,  201,  155,  77  (フラグメント)。【０１８５】
化合物７は、純物質として単離した場合、常温常圧で固体であった。【０１８６】
（比較例４：（メタ）アクリル酸エステル誘導体（化合物８）の合成）
化合物１、化合物４と同様の手法でHCA骨格を持つアクリル酸エステル誘導体(化合物８)の合成を行なった。【０１８７】
（工程１．中間体の合成）
HCA  216g、トルエン400mLを反応容器に加えた後に、反応容器にDean-Stark装置を取り付けた。90℃に加熱してHCAを溶解させ、パラホルムアルデヒド31.5gを2時間かけて添加した。添加終了後、トルエン還流条件下で18時間加熱還流を行なった。反応液を室温まで放冷し、析出した白色固体を吸引濾過により回収した。【０１８８】
【化３９】
2018124205.tif 000043
【０１８９】
（工程２．アクリル酸クロリドとの反応）
化合物８の中間体230g、ジクロロメタン1.0L、炭酸カリウム152.0gを加えた。反応容器を氷冷しながらアクリル酸クロリド115.0gを滴下した。反応容器を自然昇温で3時間反応させた後に、50℃で30時間反応させた。反応終了後、1N炭酸ナトリウムを1L加えて1時間撹拌してから吸引濾過で固体を取り除き、有機層を回収した。有機層を硫酸マグネシウムで乾燥した後に濃縮、真空乾燥することで透明で粘性のある液体109.6gを得た。【０１９０】
GC-MS測定により化合物８が生成している事を確認した（図８）。【０１９１】
【化４０】
2018124205.tif 000044
【０１９２】
目的物(化合物８)はプロトンが一つ付いた[M]+=300で検出された。
m/z=300[M]+(親ピーク)
m/z=215,199,168(フラグメント)。【０１９３】
＜ポリマーに関する検討＞
（実施例５：ホモポリマー合成）
ホモポリマー合成として、（メタ）アクリル酸エステル誘導体（化合物１、化合物４）を用いて検討した。ポリマー化していることを示すために、ＧＰＣによる分子量測定も行った。【０１９４】
(実験方法)
化合物１、および化合物４を2g試験管に量り取り、ラジカル開始剤としてAIBN  60mg(3w%)を加えた。【０１９５】
AIBNをモノマーに完全に溶解させた後に、80℃に加熱し、10分間反応させた。激しく発砲し、ゴム状のポリマーが生成した。ＧＰＣの結果を図９および図１０に示す。【０１９６】
【表１】
2018124205.tif 000045
【０１９７】
（実施例６：コポリマー合成）
化合物１、および化合物４と種々のモノマーを用いてコポリマーを合成した。また、ポリマー化していることを示すために、GPCによる平均分子量の測定も行った。次に、いくつかのコポリマーに関してはリン元素が含有されていることを示すために、ICP発光分光分析によるリン元素の定量、定性試験も行った。さらに、合成したコポリマー(共重合体２、３)の吸水性試験を行った。【０１９８】
(重合方法)
以下の表の通りにモノマー、重合開始剤を反応容器に加え、メチルエチルケトン21mLに完全に溶解させた。容器を窒素置換し、70℃で6時間加熱撹拌した。反応液をヘキサンに滴下して再沈殿し、乾燥させることでコポリマーを得た。【０１９９】
使用したモノマーは以下の通り。【０２００】
MA・・・アクリル酸メチル
MMA・・・メタクリル酸メチル
St・・・スチレン
AN・・・アクリロニトリル
(分子量測定方法)（GPC）
ポリマーをDMFに、1mg/mLになるように溶解させ、下記のような測定条件で分子量を測定した。【０２０１】
【表２】
2018124205.tif 000046
【０２０２】
測定の結果、いずれの場合においてもポリマー化が進行していることが明らかとなった。各種分子量については以下の表の通りである。ＧＰＣの結果を図１１〜図１８に示す。【０２０３】
【表３】
2018124205.tif 000047
【０２０４】
(リン元素の定量、および定性試験)（ICP発光分光分析装置）
試料0.1mgを硝酸5mLに入れ、380℃で硝酸分解を行った。乾固直前に硝酸5mLを追加し、さらに分解を行った。この操作を何度か繰り返し行った。分解終了後、冷却し、100mLにメスアップした。(1mg/mL)この溶液5mLを50mLにメスアップし、調製した溶液を測定試料とした。(0.5mg/mL)
測定機器：ICP発光分光分析装置Optima7300DV
測定波長：213.617nm(P元素)
測定の結果、共重合体２、３にはそれぞれ2.9%、2.1%のリン原子が含まれており、たしかに共重合していることが示唆された。また、共重合体６、７についてもリン原子が検出されており、スチレン、アクリロニトリルとも共重合していることが示された。【０２０５】
上記のように、共重合体６、７については、定性試験により目的とするポリマーの生成を確認した。【０２０６】
＜吸水性試験＞
（１）100℃で8時間乾燥させたポリマー片約0.5gをはかり、ガラス容器に入れた。
（２）ガラス容器にイオン交換水30mLを加えポリマー全体が常に水に浸かっている状態にした。
（３）水温を23℃に保ち、24時間静置した。
（４）ポリマー表面の水を拭き取り、重量を測定した。【０２０７】
【表４】
2018124205.tif 000048
【０２０８】
ポリアクリル酸メチルをスタンダードとして、化合物４、化合物８を共重合させたコポリマーを上記の方法で吸水性の比較を行った。その結果、化合物４では吸水性が低くなり、化合物４を共重合させることによりポリマーの吸水性が低くなることが示された。化合物４を含むコポリマーは、吸水性が化合物８のコポリマーよりもさらに吸水性が低い事が分かる。【０２０９】
また、計算上のモノマー含有率(mol%)と吸水率の増減から、含有量1mol%あたりの吸水率増減を算出した。その結果、性能に大きく差が見られることが分かる。【０２１０】
【表５】
2018124205.tif 000049
【０２１１】
以上の様に、化合物４は、化合物８と比較して、１ｍｏｌ％当たりの吸水率減少が３６％増加した。既存技術である化合物８と比較しても化合物４の疎水性が非常に高い事が示された。【０２１２】
＜リン付与に関する検討＞
本発明のリン化合物４を、ラジカル重合を利用してリンを付与する反応を行った。その結果、リンを含む化合物が容易に得られることが分かった。本発明のリン化合物４は固体であり、取り扱いが容易である。【０２１３】
以上のように、本発明の好ましい実施形態を用いて本発明を例示してきたが、本発明は、特許請求の範囲によってのみその範囲が解釈されるべきであることが理解される。本明細書において引用した特許、特許出願および他の文献は、その内容自体が具体的に本明細書に記載されているのと同様にその内容が本明細書に対する参考として援用されるべきであることが理解される。本願は、日本国出願特願２０１６−２５６２９０（２０１６年１２月２８日出願）に対して優先権を主張するものであり、その内容はその全体が本明細書において参考として援用される。本明細書において引用した特許、特許出願および他の文献は、その内容自体が具体的に本明細書に記載されているのと同様に、その内容が本明細書に対する参考として援用されるべきであることが理解される。
【産業上の利用可能性】
【０２１４】
新規なリン化合物は、様々な用途において使用され得る。例えば、曇り止め剤、難燃剤、電気／電子関係用部品、ＯＡ関連用部品、自動車用部品、電車用部品、航空機用部品または繊維、シート、フィルム、またはアクリルガラス、重合添加剤などにおいて使用され得る。リン付与剤としても使用され得る。
【図１】
2018124205.tif 000053
【図２】
2018124205.tif 000054
【図３】
2018124205.tif 000055
【図４】
2018124205.tif 000056
【図５】
2018124205.tif 000057
【図６】
2018124205.tif 000058
【図７】
2018124205.tif 000059
【図８】
2018124205.tif 000060
【図９】
2018124205.tif 000061
【図１０】
2018124205.tif 000062
【図１１】
2018124205.tif 000063
【図１２】
2018124205.tif 000064
【図１３】
2018124205.tif 000065
【図１４】
2018124205.tif 000066
【図１５】
2018124205.tif 000067
【図１６】
2018124205.tif 000068
【図１７】
2018124205.tif 000069
【図１８】
2018124205.tif 000070
【国際調査報告】
2018124205.tif 000071
2018124205.tif 000072
2018124205.tif 000073
2018124205.tif 000074